КОМПОЗИЦИЯ ОКСИДА ЦЕРИЯ, ДИОКСИДА ЦИРКОНИЯ И ОКСИДА АЛЮМИНИЯ С ПОВЫШЕННОЙ ТЕРМИЧЕСКОЙ СТАБИЛЬНОСТЬЮ

1. Способ получения обожженного смешанного оксида, содержащего оксиды Al, Ce и Zr, включающий следующие стадии:
(a) предоставление водной суспензии, содержащей гидроксиды церия и циркония,
(b) приведение гидроксидов церия и циркония в контакт с предшественником оксида алюминия, чтобы получить водную суспензию твердотельных частиц,
(c) отделение твердотельных частиц от водной суспензии и сушку, чтобы получить твердотельную композицию,
(d) обжиг твердотельной композиции от стадии (c) при температуре от 450°C до 1200°C в течение по меньшей мере 1 часа, чтобы получить обожженный смешанный оксид.
2. Способ по п. 1, в котором сушка на стадии (c) включает:
i) фильтрацию и воздушную сушку; и/или
ii) сушку распылением.
3. Способ по любому одному из пп. 1 или 2, в котором водная суспензия на стадии (a) дополнительно содержит один или несколько гидроксидов редкоземельных металлов, иных, чем церий.
2
4. Способ по любому одному из пп. 1 или 2, в котором водная суспензия содержит церий в расчете на оксид церия (CeO) в интервале от 5% до 90% по массе в расчете на общее содержание оксидов (TO) в обожженном смешанном оксиде.
5. Способ по любому одному из пп. 1 или 2, в котором обожженный смешанный оксид на стадии (d) содержит:
- церий от 5 до 90% по массе,
- алюминий от 20 до 80% по массе,
- цирконий от 5 до 80% по массе, и необязательно
- редкоземельные металлы (RE) от 0 до 12% по массе,
2
2
2
3
2
3
где содержание церия, циркония и редкоземельных металлов (RE) вычислено в расчете на CeO, ZrO, AlO или REO, соответственно.
6. Способ по любому одному из пп. 1 или 2, включающий применение поверхностно-активного вещества.
7. Способ по п. 6, в котором поверхностно-активное вещество является органическим поверхностно-активным веществом.
8. Способ по п. 6, в котором поверхностно-активное вещество является неионогенным поверхностно-активным веществом, содержащим звенья этиленоксида и/или пропиленоксида.
9. Способ по п. 6, в котором поверхностно-активное вещество является лауриновой кислотой.
2
10. Способ по любому одному из пп. 1 или 2, в котором предшественник оксида алюминия на стадии (b) содержит бемит формулы (AlO(OH)xHO) и необязательно гидроксид алюминия, необязательно предшественник оксида алюминия на стадии (b) состоит из бемита.
11. Обожженный смешанный оксид, получаемый способом по любому одному из пп. 1-10.
12. Обожженный смешанный оксид, полученный по любому одному из пп. 1-10.
13. Обожженный смешанный оксид по п. 11 или 12, где указанный обожженный смешанный оксид является композиционным материалом, содержащим оксид алюминия и твердый раствор оксида церия и оксида циркония, необязательно дополнительно содержащим оксид редкоземельного металла.
14. Применение бемита для повышения стабильности площади поверхности композиций оксидов Al/Ce/Zr.